(57)【要約】【課題】本開示の目的は、ウォールフロー構造を有するフィルタ触媒であって、優れた浄化性能を有するフィルタ触媒を提供することである。【解決手段】本実施形態は、排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を備えるフィルタ触媒であって、前記多孔質構造内に分散して配置された酸素吸蔵部及び触媒部を含み、前記酸素吸蔵部は、前記多孔質構造の壁面上に配置され、前記触媒部は、前記酸素吸蔵部の上に配置され、前記触媒部の表面が、連通孔を含む排ガスが流れる空間に露出している、フィルタ触媒である。【選択図】図３
2020168613.tif 000002
【特許請求の範囲】
【請求項１】
排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を備えるフィルタ触媒であって、
前記多孔質構造内に分散して配置された酸素吸蔵部及び触媒部を含み、
前記酸素吸蔵部は、前記多孔質構造の壁面上に配置され、
前記触媒部は、前記酸素吸蔵部の上に配置され、前記触媒部の表面が、連通孔を含む排ガスが流れる空間に露出している、フィルタ触媒。
【請求項２】
前記酸素吸蔵部及び前記触媒部は、それぞれ、前記多孔質構造全体に亘って分散している、請求項１に記載のフィルタ触媒。
【請求項３】
請求項１又は請求項２に記載のフィルタ触媒を備える、排ガス浄化装置。
【請求項４】
請求項１又は請求項２に記載のフィルタ触媒の製造方法であって、
酸素吸蔵材及び溶媒を含む酸素吸蔵部用スラリーを前記隔壁内に分散させて配置する工程と、
触媒金属、触媒担体及び溶媒を含む触媒部用スラリーを、前記酸素吸蔵部用スラリーが配置された前記多孔質構造内であって前記酸素吸蔵部用スラリーの上に配置する工程と、
前記酸素吸蔵部用スラリー及び前記触媒部用スラリーを含む前記基材を焼成する工程と、
を含む、フィルタ触媒の製造方法。
【請求項５】
前記触媒部用スラリーを前記多孔質構造内に配置する前に、前記酸素吸蔵部用スラリーを乾燥させる工程を含む、請求項４に記載のフィルタ触媒の製造方法。
【請求項６】
排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を用意する工程と、
酸素吸蔵材及び溶媒を含む第一のスラリーを前記隔壁内に分散させて配置する工程と、
触媒金属、触媒担体及び溶媒を含む第二のスラリーを、前記第一のスラリーが配置された前記多孔質構造内であって前記第一のスラリーの上に配置する工程と、
前記第一のスラリー及び前記第二のスラリーを含む前記基材を焼成する工程と、
を含む、フィルタ触媒の製造方法。
【請求項７】
前記第二のスラリーの粘度が前記第一のスラリーの粘度よりも大きい、請求項６に記載のフィルタ触媒の製造方法。
【発明の詳細な説明】
【技術分野】
【０００１】
本開示は、フィルタ触媒に関する。また、本開示は、フィルタ触媒を備える排ガス浄化装置に関する。また、本開示は、フィルタ触媒の製造方法に関する。
【背景技術】
【０００２】
一般に、内燃機関から排出される排ガスには、炭素を主成分とする粒子状物質（ＰＭ：Ｐａｒｔｉｃｕｌａｔｅ  Ｍａｔｔｅｒ）、不燃成分からなるアッシュ等が含まれ、大気汚染の原因となることが知られている。そのため、粒子状物質の排出量については、排ガスに含まれる炭化水素（ＨＣ）、一酸化炭素（ＣＯ）、窒素酸化物（ＮＯｘ）等の成分とともに年々規制が強化されている。そこで、これらの粒子状物質を排ガスから捕集して除去するための技術が提案されている。
【０００３】
粒子状物質を捕集する技術の一つとして、パティキュレートフィルタが挙げられる。このパティキュレートフィルタは、内燃機関の排気通路内に設けられる。例えば、ガソリンエンジンは、ディーゼルエンジンよりは少ないものの、一定量の粒子状物質を排ガスとともに排出するため、ガソリンパティキュレートフィルタ（Ｇａｓｏｌｉｎｅ  Ｐａｒｔｉｃｕｌａｔｅ  Ｆｉｌｔｅｒ：ＧＰＦ）が排気通路内に装着される。かかるパティキュレートフィルタとしては、基材が多孔質からなる多数のセルから構成され、多数のセルの入口と出口を交互に閉塞した、ウォールフロー型と呼ばれる構造のものが知られている。ウォールフロー型パティキュレートフィルタでは、セル入口から流入した排ガスは、仕切られた多孔質のセル隔壁を通過し、セル出口へと排出される。そして、排ガスが多孔質のセル隔壁を通過する間に、粒子状物質が隔壁内に捕集される。
【０００４】
近年では、さらなる浄化性能向上のために、上記パティキュレートフィルタに貴金属触媒を担持させることが検討されている。
【０００５】
例えば、特許文献１では、内燃機関の排気通路に配置され、該内燃機関から排出される排ガスを浄化する排ガス浄化装置であって、排ガス流入側の端部のみが開口した入側セルと、該入側セルに隣接し排ガス流出側の端部のみが開口した出側セルと、前記入側セルと前記出側セルとを仕切る多孔質の隔壁とを有するウォールフロー構造の基材と、前記隔壁の内部細孔のうち相対的に細孔径が小さい小細孔に形成された第１触媒部と、前記隔壁の内部細孔のうち相対的に細孔径が大きい大細孔に形成された第２触媒部とを備え、前記第１触媒部は、担体と、該担体に担持されたＰｔ、Ｐｄ及びＲｈのうちのいずれか１種又は２種の貴金属とを含有し、前記第２触媒部は、担体と、該担体に担持されたＰｔ、Ｐｄ及びＲｈのうちのいずれか１種又は２種の貴金属であって少なくとも前記第１触媒部に含まれる貴金属以外の貴金属とを含有する、排ガス浄化装置が提案されている。特許文献１には、当該技術により、圧損の低減を図りつつ、排ガスの浄化性能を向上させることができる排ガス浄化装置を提供することができると記載されている。
【先行技術文献】
【特許文献】
【０００６】
【特許文献１】特開２０１６−７７９８０号公報
【発明の概要】
【発明が解決しようとする課題】
【０００７】
特許文献１には、小細孔の壁表面に触媒部が形成されることが記載されている。しかし、小細孔の奥までは排ガスが拡散し難い。そのため、触媒の性能が十分に発揮できない懸念がある。そこで、浄化性能のさらなる改善が求められていた。
【０００８】
本開示の目的は、ウォールフロー構造を有するフィルタ触媒であって、優れた浄化性能を有するフィルタ触媒を提供することである。
【課題を解決するための手段】
【０００９】
そこで、本実施形態の態様例は、以下の通りである。
【００１０】
（１）排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を備えるフィルタ触媒であって、
前記多孔質構造内に分散して配置された酸素吸蔵部及び触媒部を含み、
前記酸素吸蔵部は、前記多孔質構造の壁面上に配置され、
前記触媒部は、前記酸素吸蔵部の上に配置され、前記触媒部の表面が、連通孔を含む排ガスが流れる空間に露出している、フィルタ触媒。
（２）前記酸素吸蔵部及び前記触媒部は、それぞれ、前記多孔質構造全体に亘って分散している、（１）に記載のフィルタ触媒。
（３）（１）又は（２）に記載のフィルタ触媒を備える、排ガス浄化装置。
（４）（１）又は（２）に記載のフィルタ触媒の製造方法であって、
酸素吸蔵材及び溶媒を含む酸素吸蔵部用スラリーを前記隔壁内に分散させて配置する工程と、
触媒金属、触媒担体及び溶媒を含む触媒部用スラリーを、前記酸素吸蔵部用スラリーが配置された前記多孔質構造内であって前記酸素吸蔵部用スラリーの上に配置する工程と、
前記酸素吸蔵部用スラリー及び前記触媒部用スラリーを含む前記基材を焼成する工程と、
を含む、フィルタ触媒の製造方法。
（５）前記触媒部用スラリーを前記多孔質構造内に配置する前に、前記酸素吸蔵部用スラリーを乾燥させる工程を含む、（４）に記載のフィルタ触媒の製造方法。
（６）排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を用意する工程と、
酸素吸蔵材及び溶媒を含む第一のスラリーを前記隔壁内に分散させて配置する工程と、
触媒金属、触媒担体及び溶媒を含む第二のスラリーを、前記第一のスラリーが配置された前記多孔質構造内であって前記第一のスラリーの上に配置する工程と、
前記第一のスラリー及び前記第二のスラリーを含む前記基材を焼成する工程と、
を含む、フィルタ触媒の製造方法。
（７）前記第二のスラリーの粘度が前記第一のスラリーの粘度よりも大きい、（６）に記載のフィルタ触媒の製造方法。
【発明の効果】
【００１１】
本開示により、ウォールフロー構造を有するフィルタ触媒であって、優れた浄化性能を有するフィルタ触媒を提供することができる。
【図面の簡単な説明】
【００１２】
【図１】図１は、本実施形態に係るフィルタ触媒の構造を示す模式的斜視図である。
【図２】図２は、本実施形態に係るフィルタ触媒の断面を示す模式的断面図である。
【図３】図３は、図２のＩＶの領域に相当する部分の模式的断面図である。
【図４】図４は、本実施形態に係る排ガス浄化装置を模式的に示す図である。
【図５】図５に、電子線マイクロアナライザー（ＥＰＭＡ）を用いて、フィルタ触媒Ｅ１の断面におけるコート材料の分散状態を観察して得られた画像を示す。
【図６】図６は、実施例及び比較例で得られたフィルタ触媒Ｅ１〜Ｅ２及びＣ１〜Ｃ２の５０％浄化温度を示すグラフである。
【図７】図７は、実施例及び比較例で得られたフィルタ触媒Ｅ１〜Ｅ２及びＣ１〜Ｃ２の酸素吸蔵量を示すグラフである。
【発明を実施するための形態】
【００１３】
本実施形態は、排ガス流入側の端部が開口し、排ガス流出側の端部が閉塞した入側セルと、前記入側セルに隣接し、排ガス流出側の端部が開口し、排ガス流入側の端部が閉塞した出側セルと、多孔質構造を有し、前記入側セルと前記出側セルとを仕切る隔壁と、を有するウォールフロー型の基材を備えるフィルタ触媒であって、前記多孔質構造内に分散して配置された酸素吸蔵部及び触媒部を含み、前記酸素吸蔵部は、前記多孔質構造の壁面上に配置され、前記触媒部は、前記酸素吸蔵部の上に配置され、前記触媒部の表面が、連通孔を含む排ガスが流れる空間に露出している、フィルタ触媒である。
【００１４】
本実施形態に係るフィルタ触媒では、隔壁の多孔質構造内に、酸素吸蔵部及び触媒部が分散して配置されている。酸素吸蔵部は、多孔質構造の壁面上に配置されており、触媒部は、酸素吸蔵部の上に配置されている。このような構成とすることにより、触媒部が排ガスの流れに近付けられ、触媒部を効率的に排ガスの流れに接触させることができる。また、酸素吸蔵部は、多孔質構造の壁面上に配置されており、その上に触媒部が形成されているため、排ガスの流れには直接接触し難い部分に配置されている。しかし、酸素吸蔵部は、そのような奥側に配置されていても酸素吸蔵能を発揮できるため、安定した触媒性能を発揮することができる。さらに、本実施形態に係るフィルタ触媒では、触媒部が排ガスの流れに沿って分散した状態で配置されているため、排ガスが触媒部に効率よく接触する。これらの結果、優れた浄化性能を得ることができる。したがって、本実施形態によれば、優れた排ガスの浄化性能を有するフィルタ触媒を提供することができる。
【００１５】
以下、本実施形態を図面を参照して説明する。
【００１６】
図１は、フィルタ触媒１００の構造を示す模式的斜視図である。図２は、フィルタ触媒１００を軸方向に平行な面で切断した断面の一部を拡大した模式的断面図である。図３は、図２のＩＶの領域に相当する部分の模式的断面図であり、隔壁内の連通孔の構造を示す模式的断面図である。図１〜３に示すように、フィルタ触媒１００は、ウォールフロー構造を有する基材１０、酸素吸蔵部２０、及び触媒部３０を含む。基材１０は、排ガス流入側の端部が開口し、排ガス流出側の端部が閉塞した入側セル１２と、該入側セル１２に隣接し、排ガス流出側の端部が開口し、排ガス流入側の端部が閉塞した出側セル１４と、入側セル１２と出側セル１４とを仕切る多孔質の隔壁１６とを有している。図２に示されるように、入側セル１２の排ガス流入側の端部は開口しており、排ガス流出側の端部は封止部１２ａで封止されている。出側セル１４は入側セル１２に隣接しており、出側セル１４の排ガス流出側の端部は開口し、排ガス流入側の端部は封止部１４ａで封止されている。
【００１７】
隔壁１６は、多孔質構造を有し、入側セル１２と出側セル１４に空間的に連通している。隔壁１６は、複数の細孔によって複雑に入り組んだ経路が形成されている。この複雑に入り組んだ経路によって、排ガスが流れ易い部分と流れ難い部分が形成される。
【００１８】
例えば、隔壁１６は、多数の細孔の繋がりによって形成され、隔壁の表面１６ａと裏面１６ｂとに連通するように構成されている連通孔を有する。なお、本明細書において、隔壁のうち入側セル１２に面する壁面を表面（１６ａ）と称し、出側セル１４に面する壁面を裏面（１６ｂ）と称す。一般的に、このような連通孔は、排ガスが流れ易い部分である。
【００１９】
また、例えば、隔壁１６は、連通孔又は隔壁の表面若しくは裏面に繋がる非連通孔を有し得る。この非連通孔は、連通孔として機能しない孔部分を指す。一般的に、このような非連通孔は、排ガスが流れ難い部分である。また、上述の通り、連通孔は、多数の細孔の繋がりによって形成されているため、連通孔であってもその形状によっては排ガスが流れ難い部分が存在し得る。例えば、吹き溜まりのような奥まった部分等は、排ガスが流れ難い部分である。本実施形態では、このような排ガスが流れ難い部分に酸素吸蔵部が形成される。
【００２０】
図３は、上述の通り、隔壁内の連通孔の構造を示す模式的断面図であり、連通孔１７に複数の非連通孔１８が形成されている構造の例を模式的に示している。なお、図３は、本実施形態の構造を容易に説明するために簡略的に描かれた概念図であり、本実施形態を制限するものではない。図３では、連通孔１７に開口する３つの非連通孔１８が描かれている。このような非連通孔１８は、隔壁の表面若しくは裏面にも存在し得る。連通孔１７は、非連通孔１８に対して相対的に大きい細孔径を有し、非連通孔１８は、連通孔１７に対して相対的に小さい細孔径を有する。非連通孔１８には、酸素吸蔵部２０及び触媒部３０が形成されている。酸素吸蔵部２０は、非連通孔１８の奥側（底側）に配置され、該酸素吸蔵部２０の上（開口側）に触媒部３０が配置されている。触媒部３０の表面は、連通孔１７に露出しており、排ガスの流れに接触し易い。なお、図３では、非連通孔１８に、酸素吸蔵部２０及び触媒部３０が配置された形態が示されているが、本実施形態はこの形態に限定されるものではない。
【００２１】
このような構成を有するフィルタ触媒１００では、内燃機関から排出された排ガスが、排ガス流入側の端部から入側セル１２内へ流入する。そして、排ガスは、多孔質構造を有する隔壁１６の連通孔を通過して、隣接する出側セル１４に入り、排ガス流出側の端部からフィルタ触媒の外へ流出する。フィルタ触媒１００では、主に排ガスが隔壁１６を通過する間に触媒部２０と接触し、これによって排ガス中の有害成分が浄化（無害化）される。上述の通り、触媒部２０は、排ガスの流れには直接接触し難い部分（例えば非連通孔１８の開口付近）に配置されるため、排ガスに効率的に接触することができる。また、酸素吸蔵部３０は、排ガスが比較的接触し難い部分（例えば非連通孔１８の底側）に配置することで、酸素吸蔵能を確保するとともに、触媒部２０を排ガスの流れに近付けさせることができる。そのため、本実施形態に係るフィルタ触媒１００は、優れた排ガスの浄化性能を有することができる。
【００２２】
なお、例えば、排ガスに含まれるＨＣ成分やＣＯ成分は触媒部の触媒機能によって酸化され、水（Ｈ２Ｏ）や二酸化炭素（ＣＯ２）等に変換（浄化）される。また、ＮＯｘ成分は触媒部の触媒機能によって還元され、窒素（Ｎ２）に変換（浄化）される。また、ＰＭ成分は隔壁１６の連通孔１７を通り難いため、一般に、入側セル１４内の隔壁１６上に堆積する。該堆積したＰＭは、隔壁の表面上に存在し得る触媒部の触媒機能によって、或いは所定の温度（例えば５００〜７００℃程度）で燃焼されることによって、分解される。
【００２３】
以下、基材、酸素吸蔵部、触媒部について説明する。
【００２４】
＜基材＞
基材としては、従来のこの種の用途に用いられる種々の素材及び形態のものが使用可能である。例えば、コージェライト若しくは炭化ケイ素（ＳｉＣ）等のセラミックス又は合金（ステンレス等）から形成された基材を用いることができる。基材の形状は、例えば、円筒形状、楕円筒形、又は多角筒形が挙げられ、好ましくは円筒形状である。
【００２５】
入側セル及び出側セルは、フィルタ触媒に供給される排ガスの流量や成分を考慮して適当な形状及び大きさに設定するとよい。入側セル及び出側セルの形状は、特に制限されるものではなく、例えば、正方形、平行四辺形、長方形、台形等の矩形、三角形、その他の多角形（例えば、六角形、八角形）、円形等の幾何学形状が挙げられる。
【００２６】
隣接する入側セルと出側セルとの間には、隔壁が形成されており、この隔壁によって入側セルと出側セルとが仕切られている。隔壁は、排ガスが通過可能な多孔質構造を有し、入側セル及び出側セルは、多孔質構造により空間的に連通している。
【００２７】
隔壁の気孔率は、特に制限されるものではないが、例えば、概ね４０％〜７０％であり、好ましくは５０％〜６５％である。隔壁の気孔率が小さすぎると、圧力損失が増大してしまう場合があり、一方、隔壁１６の気孔率が大きすぎると、フィルタ触媒の機械的強度が低下する。隔壁の厚みは、特に制限されるものではないが、例えば、概ね２００μｍ〜４００μｍである。隔壁の厚みをこのような範囲に設定することで、ＰＭの捕集効率を損なうことなく圧損の上昇を抑制することができる。なお、いずれの下限値もいずれの上限値と組み合わせることができ、また、下限値同士又は上限値同士を組み合わせて所定の範囲を規定することができる。
【００２８】
上述のような連通孔は隔壁を厚み方向に連通しているため、連通孔では排ガスが円滑に通過する。連通孔の細孔径は、非連通孔の細孔径よりも大きい。なお、コート前は隔壁内に多数の連通孔が存在するが、材料をコートすることにより塞がれる細孔が生じるため、新たに非連通孔が生じる場合がある。連通孔は、X線CTによって作成した３次元構造モデルの解析より判別することができる。
【００２９】
＜酸素吸蔵部＞
酸素吸蔵部は、酸素吸蔵能を有する酸素吸蔵材（ＯＳＣ（Ｏｘｙｇｅｎ  Ｓｔｏｒａｇｅ  Ｃａｐａｃｉｔｙ）材）を含む。酸素吸蔵材は、排ガスの空燃比がリーンであるとき（即ち酸素過剰側の雰囲気）には排ガス中の酸素を吸蔵し、排ガスの空燃比がリッチであるとき（即ち燃料過剰側の雰囲気）には吸蔵されている酸素を放出する。酸素吸蔵材は、特に制限されるものではないが、例えば、酸化セリウム（セリア：ＣｅＯ２）、又はセリアを含む複合酸化物（例えば、セリア−ジルコニア複合酸化物（ＣｅＯ２−ＺｒＯ２複合酸化物）等が挙げられる。これらの中でもＣｅＯ２−ＺｒＯ２複合酸化物は高い酸素吸蔵能を有しており、酸素吸蔵材として好ましく用いられる。酸素吸蔵材の含有量は、例えば、酸素吸蔵部の全質量に対して４０質量％以上であり、好ましくは５０質量％以上であり、より好ましくは７０質量％以上であり、さらに好ましくは８０質量％以上であり、特に好ましくは９０質量％以上である。本実施形態に係るフィルタ触媒では、酸素吸蔵材が隔壁内に排ガスの流れに沿って分散した状態で配置されるため、隔壁を通過する排ガス中の酸素を効率的に吸収及び放出することができる。なお、酸素吸蔵部は、排ガスが流れ難い部分（例えば非連通孔の奥側）に配置されても酸素吸蔵能を発揮できる。そのため、より安定した触媒性能が得られ、触媒の浄化性能が向上する。
【００３０】
酸素吸蔵部は、多孔質構造内に分散して配置され、また、多孔質構造の壁面上に配置される。酸素吸蔵部は、多孔質構造内の中排ガスが流れ難い部分に配置されることが好ましい。酸素吸蔵部を排ガスが流れ難い部分に配置することにより、排ガスが流れ難い部分を、酸素を吸蔵し得るスペースとして有効に利用できるとともに、酸素吸蔵部の上に設ける触媒部を排ガスの流れに近付けることができる。
【００３１】
例えば、本実施形態の一態様において、酸素吸蔵部は、上記非連通孔内に配置される。酸素吸蔵部を非連通孔内に配置することにより、排ガスが流れ難い非連通孔を酸素を吸蔵するスペースとして有効に利用できるとともに、酸素吸蔵部の上に設ける触媒部を排ガスの流れに近付けることができ、その結果、浄化性能を向上させることができる。
【００３２】
酸素吸蔵部は、触媒金属を実質的に含まないことが好ましい。「実質的に含まない」とは、酸素吸蔵部の触媒金属の含有量が、酸素吸蔵部の全質量に対して、例えば０．５質量％以下であることを意味し、好ましくは０．１質量％以下であることを意味し、より好ましくは０．０１質量％以下であることを意味し、さらに好ましくは触媒金属が検出されないことを意味する。
【００３３】
酸素吸蔵部は、酸素吸蔵材以外にも他の成分を含んでもよい。例えば、酸素吸蔵部は、金属酸化物（非酸素吸蔵材）を含んでもよい。金属酸化物としては、例えば、アルミナ（具体的には安定化アルミナ）、ジルコニア、ゼオライトが挙げられる。金属酸化物の含有量は、例えば、酸素吸蔵部の全質量に対して、０〜５０質量％であり、好ましくは、０．１〜３０質量％である。また、他の成分としては、例えば、バインダーに由来する成分が挙げられる。なお、いずれの下限値もいずれの上限値と組み合わせることができ、また、下限値同士又は上限値同士を組み合わせて所定の範囲を規定することができる。
【００３４】
＜触媒部＞
触媒部は、触媒金属が担持された触媒担体から構成され、多孔質構造内に分散して配置される。また、触媒部は、酸素吸蔵部の上に配置され、触媒部の表面が、連通孔を代表とする排ガスが流れる空間に露出している。触媒部は、酸素吸蔵部の上に配置されることにより、排ガスの流れにより近付けられる。そのため、本実施形態において、触媒部は、排ガスの流れに効率的に接触することができる。
【００３５】
本実施形態の一態様において、触媒部は、上記非連通孔内に配置されている酸素吸蔵部の上に配置されている。酸素吸蔵部を非連通孔に充填し、その上に触媒部を形成することによって、必然的に触媒部が排ガスが流れる連通孔に近付けられる。そのため、触媒部の排ガスへの接触が促進され、触媒性能が向上する。より具体的には、本実施形態の一態様において、触媒部は、非連通孔内に配置されている酸素吸蔵部の上であって開口側に配置されている。すなわち、本実施形態の一態様において、酸素吸蔵部は非連通孔内の底側に配置され、触媒部は非連通孔内の開口側に配置されている。
【００３６】
触媒部は、触媒金属を含む。触媒金属は、特に制限されるものではなく、酸化触媒や還元触媒として機能し得る金属を用いることができる。触媒金属としては、典型的には、白金族であるロジウム（Ｒｈ）、パラジウム（Ｐｄ）、白金（Ｐｔ）等の貴金属が挙げられる。また、ルテニウム（Ｒｕ）、オスミウム（Ｏｓ）、イリジウム（Ｉｒ）、金（Ａｕ）、銀（Ａｇ）、銅（Ｃｕ）、ニッケル（Ｎｉ）、鉄（Ｆｅ）若しくはコバルト（Ｃｏ）、又は上記貴金属とこれら金属との合金が挙げられる。触媒金属は、１種を単独で用いてもよく、又は２種以上を組み合わせて用いてもよい。
【００３７】
触媒金属は、排ガスとの接触面積を高める観点から、十分に小さい粒径の微粒子として使用されることが好ましい。触媒金属粒子の平均粒径（ＴＥＭ観察により求められる粒径の平均値）は、例えば、１〜１５ｎｍであり、好ましくは１０ｎｍ以下、７ｎｍ以下又は５ｎｍ以下である。なお、いずれの下限値もいずれの上限値と組み合わせることができ、また、下限値同士又は上限値同士を組み合わせて所定の範囲を規定することができる。
【００３８】
触媒金属の担持量は、特に制限されるものではない。基材の体積１Ｌ当たりの触媒部における触媒金属の含有量は、例えば、０．１ｇ〜５ｇであり、好ましくは０．３ｇ〜２ｇである。触媒金属の含有量が少なすぎると、触媒活性が不十分となり、他方、触媒金属の含有量が多すぎると、触媒金属が粒成長を起こし易くなると同時にコスト面でも不利である。なお、いずれの下限値もいずれの上限値と組み合わせることができ、また、下限値同士又は上限値同士を組み合わせて所定の範囲を規定することができる。
【００３９】
触媒金属の含有量は、触媒部の全質量に対して、例えば０．１〜５質量％であり、好ましくは０．３〜２質量％である。なお、いずれの下限値もいずれの上限値と組み合わせることができ、また、下限値同士又は上限値同士を組み合わせて所定の範囲を規定することができる。
【００４０】
触媒金属を担持するための触媒担体は、特に制限されるものではない。触媒担体（典型的には粒子状）としては、例えば、アルミナ（Ａｌ２Ｏ３）、ジルコニア（ＺｒＯ２）、セリア（ＣｅＯ２）、シリカ（ＳｉＯ２）、マグネシア（ＭｇＯ）、酸化チタン（チタニア：ＴｉＯ２）等の金属酸化物、若しくはこれらの固溶体（例えばセリア−ジルコニア（ＣｅＯ２−ＺｒＯ２）複合酸化物）が挙げられる。触媒担体としては、１種を単独で用いてもよく、また、２種以上を組み合わせて用いてもよい。なお、上記触媒担体には、副成分として他の材料（典型的には無機酸化物）が添加されていてもよい。触媒担体に添加し得る物質としては、ランタン（Ｌａ）、イットリウム（Ｙ）等の希土類元素、カルシウム等のアルカリ土類元素、その他遷移金属元素等が用いられ得る。上記の中でも、ランタン、イットリウム等の希土類元素は、触媒機能を阻害せずに高温における比表面積を向上できるため、安定化剤として好適に用いられる。
【００４１】
触媒担体の比表面積は、耐熱性や構造安定性の観点から、例えば、１０〜５００ｍ２／ｇであり、好ましくは２０〜２００ｍ２／ｇである。また、触媒担体の平均粒径は、例えば、０．１〜５０μｍ、好ましくは０．３〜１０μｍである。なお、いずれの下限値もいずれの上限値と組み合わせることができ、また、下限値同士又は上限値同士を組み合わせて所定の範囲を規定することができる。
【００４２】
触媒担体に触媒金属を担持させる方法は、特に制限されるものではない。例えば、金属塩（例えばＰｔ塩（例えば硝酸塩））又は金属錯体（例えばＰｔ錯体（例えば、ジニトロジアンミン錯体））を含有する水溶液に上記触媒担体を含浸させた後、乾燥させ、焼成することにより、触媒金属を担持する触媒担体から構成される触媒担持担体を調製することができる。
【００４３】
触媒部は、触媒金属を担持していない金属酸化物（非酸素吸蔵材）を含んでもよい。金属酸化物としては、例えば、アルミナ（例えば安定化アルミナ）が挙げられる。金属酸化物の含有率は、例えば、２０質量％〜５０質量％であり、好ましくは３０質量％〜４０質量％である。なお、いずれの下限値もいずれの上限値と組み合わせることができ、また、下限値同士又は上限値同士を組み合わせて所定の範囲を規定することができる。
【００４４】
触媒部は、酸素吸蔵材を含んでもよい。酸素吸蔵材の含有量は、触媒部の全質量に対して、例えば、１０〜５０質量％であり、好ましくは２０〜４５質量％であり、より好ましくは３０〜４０質量％である。触媒部に酸素吸蔵材が含まれていると、触媒活性や耐久性が向上する場合がある。なお、いずれの下限値もいずれの上限値と組み合わせることができ、また、下限値同士又は上限値同士を組み合わせて所定の範囲を規定することができる。
【００４５】
＜酸素吸蔵部及び触媒部の形成方法＞
酸素吸蔵部及び触媒部は、スラリーを用いて形成することができる。具体的には、酸素吸蔵部を形成するための酸素吸蔵部用スラリー（第一のスラリーとも称す）と、触媒部を形成するための触媒部用スラリー（第二のスラリーとも称す）を用意する。
【００４６】
酸素吸蔵部用スラリーは、酸素吸蔵材、バインダー及び溶媒を含むことができる。溶媒は、例えば水である。バインダーを含有することにより、酸素吸蔵部用スラリーを多孔質構造の壁面に適当に密着させることができる。バインダーとしては、例えば、アルミナゾル又はシリカゾル等が挙げられる。
【００４７】
酸素吸蔵部用スラリーは、排ガスが流れ難い部分（例えば非連通孔や細孔径が小さく非連通孔になりやすい細孔）に流入する程度に、粘度、固形分率及び酸素吸蔵材の粒子径等が適宜調整されていることが望ましい。例えば、酸素吸蔵部用スラリーの粘度（又は表面張力）は、非連通孔や小細孔内に流入し易いように、低く設定される。隔壁の多孔質構造内には無数の細孔が存在するが、このような非連通孔や小細孔内に酸素吸蔵部用スラリーが流入する程度に酸素吸蔵部用スラリーの粘度を低く設定することにより、非連通孔を含む排ガスが流れ難い部分に酸素吸蔵部用スラリーを効率的に流入させることができる。
【００４８】
触媒部用スラリーは、触媒金属を担持する触媒担体（触媒担持担体）、バインダー及び溶媒を含むことができる。溶媒は、例えば水である。バインダーを含有することにより、触媒部用スラリーを多孔質構造の壁面又は酸素吸蔵部等に適当に密着させることができる。バインダーとしては、例えば、アルミナゾル又はシリカゾル等が挙げられる。
【００４９】
上述の通り、スラリーの粘度は、スラリーの組成や含まれる成分の粒子径等により変化する。また、スラリーの粘度は、製造条件によっても調整可能である。例えば、各成分を分散させた分散液に湿式粉砕処理を施すと、粘度が増加する。そのため、この粉砕条件を適宜調整することによっても、スラリーの粘度を調整することができる。
【００５０】
多孔質構造中に酸素吸蔵部及び触媒部を分散させた状態で配置する工程について以下に具体的に説明する。まず、酸素吸蔵部用スラリーを隔壁の内部に充填する。なお、上述の通り、酸素吸蔵部用スラリーは、非連通孔内に流入する程度に、粘度、固形分率及び酸素吸蔵材の粒子径等が適宜調整されていることが望ましい。酸素吸蔵部用スラリーを隔壁の内部に充填する方法としては、特に制限されるものではないが、例えば、基材を酸素吸蔵部用スラリーに浸漬させる方法や、酸素吸蔵部用スラリーを減圧により吸引して基材内に引き込む方法が挙げられる。酸素吸蔵部用スラリーを隔壁の内部に充填した後、加圧ガスを吹き付けることにより、または吸引することにより、余分なスラリーを取り除く。スラリーを部分的に取り除く際、排ガスが流れ易い部分にあるスラリーは取り除かれ易く、一方で、排ガスが流れ難い部分にあるスラリーは取り除かれ難い。そのため、排ガスが流れ難い部分に酸素吸蔵部用スラリーを留めることができる。酸素吸蔵部用スラリーを充填した後、乾燥することができる。これにより、多孔質構造内に酸素吸蔵部スラリーを分散させた状態で配置することができる。なお、乾燥後、焼成してもよい。
【００５１】
また、非連通孔は、比較的小さい細孔径を有するため、毛管現象によって低粘度のスラリーが流入し易い部分である。そのため、低粘度のスラリーを隔壁の内部に充填すると、非連通孔内にスラリーが流入する。また、非連通孔からは、毛管現象のため、スラリーが流出し難い。そのため、酸素吸蔵部用スラリーを充填した基材に加圧ガスを吹き付けると、または吸引すると、連通孔からは酸素吸蔵部用スラリーが取り除かれ易く、非連通孔内には酸素吸蔵部用スラリーが残り易い。そのため、酸素吸蔵部用スラリーを非連通孔に優先的に配置することができる。なお、当該段落では、非連通孔への酸素吸蔵部用スラリーの充填について説明したが、スラリーは排ガスが流れ難い部分に配置され易く、そのような部分としては、非連通孔以外にも、例えば、細孔径の小さい細孔や吹き溜まりのような奥まった部分等も挙げられる。
【００５２】
次いで、触媒部用スラリーを隔壁の内部に充填する。なお、上述の通り、触媒部用スラリーは、隔壁の内部の細孔内に流入する程度に、粘度、固形分率及び酸素吸蔵材の粒子径等が適宜調整されていることが望ましい。触媒部用スラリーを隔壁の内部に充填する方法としては、特に制限されるものではないが、例えば、基材を触媒部用スラリーに浸漬させる方法や、触媒部用スラリーを減圧により吸引して基材内に引き込む方法が挙げられる。触媒部用スラリーを隔壁の内部に充填した後、加圧ガスを吹き付けることにより、または吸引することにより、余分なスラリーを取り除く。上述の通り、排ガスが流れ易い部分にあるスラリーは取り除かれ易く、排ガスが流れ難い部分にあるスラリーは取り除かれ難い。そのため、排ガスが流れ難い部分に酸素吸蔵部用スラリーを留めることができる。触媒部用スラリーを配置した後、乾燥し、焼成することができる。これにより、多孔質構造内であって酸素吸蔵部の上に触媒部を形成することができる。
【００５３】
また、上述の通り、非連通孔や小細孔は、毛管現象によって低粘度のスラリーが流入し易い部分である。非連通孔や小細孔には、すでに酸素吸蔵部スラリー（乾燥後）又は酸素吸蔵部（焼成後）が配置されているため、触媒部用スラリーは酸素吸蔵部スラリー又は酸素吸蔵部の上に配置される。特に、酸素吸蔵部用のスラリーに比べ高い粘度のスラリーを用いると細孔の表面に触媒部を形成しやすい。
【００５４】
酸素吸蔵部用スラリーは、排ガス流入側の端部又は排ガス流出側の端部或いはその両方から基材内に供給してもよい。１種の酸素吸蔵部用スラリーを基材内に供給してもよく、２種以上の酸素吸蔵部用スラリーを基材内に供給してもよい。また、触媒部用スラリーは、排ガス流入側の端部又は排ガス流出側の端部或いはその両方から基材内に供給してもよい。１種の触媒部用スラリーを基材内に供給してもよく、２種以上の触媒部用スラリーを基材内に供給してもよい。
【００５５】
本実施形態の一態様において、隔壁の表面及び裏面の上に、触媒層が形成されていない。隔壁の表面及び裏面に触媒層が形成されていないことにより、圧損の増加を抑制することができる。また、本実施形態の一態様において、隔壁の表面及び／又は裏面の上に、触媒層が形成されていてもよい。隔壁の表面及び／又は裏面上に触媒層を設けることにより浄化性能をより向上することができる。
【００５６】
＜排ガス浄化装置＞
本実施形態に係る排ガス浄化装置の構成について図４を参照して説明する。図４は、本実施形態に係る排ガス浄化装置の構成例を説明するための模式的概略図である。図４において、排ガス浄化装置１は、該内燃機関２の排気系に設けられている。
【００５７】
内燃機関（エンジン）には、酸素と燃料ガスとを含む混合気が供給される。内燃機関は、この混合気を燃焼させ、燃焼エネルギーを力学的エネルギーに変換する。このときに燃焼された混合気は排ガスとなって排気系に排出される。図４に示す構成の内燃機関２は、自動車のガソリンエンジンを主体として構成されている。
【００５８】
上記エンジン２の排気系について説明する。上記エンジン２を排気系に連通させる排気ポート（図示せず）には、エキゾーストマニホールド３が接続されている。エキゾーストマニホールド３は、排ガスが流通する排気管４に接続されている。エキゾーストマニホールド３と排気管４とにより排気通路が形成されている。図中の矢印は排ガス流通方向を示している。
【００５９】
排ガス浄化装置１は、触媒部材５とフィルタ部材（フィルタ触媒）６とＥＣＵ７を備え、上記排出される排ガスに含まれる有害成分（例えば、一酸化炭素（ＣＯ）、炭化水素（ＨＣ）、窒素酸化物（ＮＯｘ））を浄化するとともに、排ガスに含まれる粒子状物質（ＰＭ）を捕集する。
【００６０】
触媒部材５は、排気ガス中に含まれる三元成分（ＮＯｘ、ＨＣ、ＣＯ）を浄化可能なものとして構成されており、上記エンジン２に連通する排気管４に設けられている。具体的には図４に示すように、排気管４の下流側に設けられている。触媒部材５の種類は特に制限されるものではない。触媒部材５は、例えば、白金（Ｐｔ）、パラジウム（Ｐｄ）、ロジウム（Ｒｈ）等の貴金属を触媒として含み得る。なお、フィルタ部材６の下流側の排気管４に下流側触媒部材をさらに配置してもよい。かかる触媒部材５の具体的な構成は本開示を特徴付けるものではないため、ここでは詳細な説明は省略する。
【００６１】
フィルタ部材６は、本実施形態に係るフィルタ触媒であり、触媒部材５の下流側に設けられている。フィルタ部材６は、排ガス中に含まれる粒子状物質（以下、単に「ＰＭ」と称する）を捕集可能であり、かつ触媒能を有する。
【００６２】
排ガス浄化装置は、図４に示す構成のものに限定されるものではなく、本実施形態に係るフィルタ触媒を備えるものであればよい。例えば、排ガス浄化装置１の各部材、部位の形状や構造についても変更してもよい。図４に示した例では、フィルタ触媒６の上流側に触媒部材５を設けているが、触媒部材は省略しても構わない。この排ガス浄化装置１は、例えば、ガソリンエンジンなど、排気温度が比較的高い排ガス中の有害成分を浄化する装置として特に好適である。ただし、本実施形態に係る排ガス浄化装置は、ガソリンエンジンの排ガス中の有害成分を浄化する用途に限らず、他のエンジン（例えばディーゼルエンジン）から排出された排ガス中の有害成分を浄化する種々の用途にて用いることができる。
【実施例】
【００６３】
以下、本実施形態について試験例を挙げて説明する。なお、本開示は、以下の試験例により制限されるものではない。
【００６４】
［実施例１］
（基材）
基材として、コージェライト製のウォールフロー型基材（全長８０ｍｍ、隔壁の厚さ：２００μｍ、セル密度：３００セル／ｉｎｃｈ２）を用意した。
【００６５】
（酸素吸蔵部用スラリーの調製）
酸素吸蔵材としてのセリア−ジルコニア複合酸化物（ＣｅＯ２−ＺｒＯ２複合酸化物、ＣｅＯ２含量：２０質量％）３２質量部及びアルミナ粉末（γ−Ａｌ２Ｏ３）８質量部に、アルミナバインダー１質量部及びイオン交換水を加えて十分に撹拌し、湿式粉砕した。これにより、酸素吸蔵部用スラリー（１）を調製した。酸素吸蔵部用スラリー（１）の粘度は、１００ｍＰａ・ｓであった。
【００６６】
（触媒部用スラリーの調製）
アルミナ粉末（γ−Ａｌ２Ｏ３）に、貴金属触媒溶液として硝酸Ｒｈ溶液を含浸させた後、乾燥及び焼成し、Ｒｈを１．２質量％で担持したＲｈ担持粉末を調製した。このＲｈ担持粉末１８質量部に、アルミナバインダー１質量部及びイオン交換水を加えて十分に撹拌し、湿式粉砕した。これにより、触媒部用スラリー（１）を調製した。触媒部用スラリー（１）の粘度は、２５００ｍＰａ・ｓであった。触媒部用スラリー（１）は、その粘度が酸素吸蔵部用スラリー（１）の粘度よりも高くなるように調製した。
【００６７】
また、アルミナ粉末（γ−Ａｌ２Ｏ３）７質量部、セリア−ジルコニア複合酸化物（ＣｅＯ２−ＺｒＯ２複合酸化物）１２質量部に、硝酸Ｐｄ溶液及びイオン交換水を含浸させた後、乾燥及び焼成し、Ｐｄを２質量％で担持したＰｄ担持粉末を調製した。このＰｄ担持粉末１９質量部に、硫酸バリウム１．８質量部、アルミナバインダー１質量部及びイオン交換水を加えて十分に撹拌し、湿式粉砕した。これにより、触媒部用スラリー（２）を調製した。触媒部用スラリー（２）の粘度は、２５００ｍＰａ・ｓであった。触媒部用スラリー（２）は、その粘度が酸素吸蔵部用スラリー（１）の粘度よりも高くなるように調製した。
【００６８】
（酸素吸蔵部及び触媒部の形成）
酸素吸蔵部用スラリー（１）を入側端部からウォールフロー型基材内に供給した後、余分なスラリーを供給した側とは反対側の端部から吸引により除去した。その後、スラリーを乾燥させた。
【００６９】
次に、触媒部用スラリー（１）を入側端部からウォールフロー型基材内に供給した後、余分なスラリーを吸引により除去した。その後、スラリーを乾燥させた。次に、触媒部用スラリー（２）を出側端部からウォールフロー型基材内に供給した後、余分なスラリーを吸引により除去した。その後、スラリーを乾燥させ、基材を焼成した。
【００７０】
基材の体積１Ｌ当たりの触媒金属（Ｒｈ）の質量は０．１５ｇであり、触媒金属（Ｐｄ）の質量は０．４ｇであり、酸素吸蔵材の質量は４７ｇであった。
【００７１】
このようにして、隔壁内に酸素吸蔵部及び触媒部が形成されたフィルタ触媒Ｅ１を作製した。
【００７２】
（実施例２）
セリア−ジルコニア複合酸化物（ＣｅＯ２含量：２０質量％）の代わりに、セリア−ジルコニア複合酸化物（ＣｅＯ２含量：４０質量％）を用いたこと以外は、実施例１と同様にして、フィルタ触媒Ｅ２を作製した。
【００７３】
［比較例１］
セリア−ジルコニア複合酸化物（ＣｅＯ２含量：２０質量％）、Ｒｈ／アルミナ担体粉末（１）及びアルミナバインダーを、純粋に加えて十分に撹拌し、湿式粉砕した。これにより、スラリーＣ１を調製した。
【００７４】
また、セリア−ジルコニア複合酸化物（ＣｅＯ２含量：２０質量％）、上記Ｐｄ担持粉末及びアルミナバインダーを、純粋に加えて十分に撹拌し、湿式粉砕した。これにより、スラリーＣ２を調製した。
【００７５】
これらのスラリーの調製において、実施例１においてコートされる量と同じ量の各材料がコートされるように、各材料の量を調整した。
【００７６】
次いで、スラリー（Ｃ１）を入側端部から基材内に供給した後、余分なスラリーを吸引により除去し、乾燥させた。次に、スラリー（Ｃ２）を出側端部から基材内に供給した後、余分なスラリーを吸引により除去し、乾燥させた。その後、基材を焼成した。
【００７７】
このようにして、隔壁内に触媒金属及び酸素吸蔵材を混合状態で含む触媒・酸素吸蔵部が形成されたフィルタ触媒Ｃ１を作製した。
【００７８】
［比較例２］
セリア−ジルコニア複合酸化物（ＣｅＯ２含量：２０質量％）の代わりに、セリア−ジルコニア複合酸化物（ＣｅＯ２含量：４０質量％）を用いたこと以外は、比較例１と同様にして、フィルタ触媒Ｃ２を作製した。
【００７９】
［評価］
（ＳＥＭ画像）
図５に、電子線マイクロアナライザー（ＥＰＭＡ）を用いて測定したコート成分の分布状態の画像を示す。図５は白黒画像であるが、セリウム、アルミナの成分分析画像よりそれぞれの濃淡部位の構成部材を判別した。図５において、一点鎖線で囲まれる明るい部分は、酸素吸蔵部２０である。また、破線で囲まれる比較的暗い部分は触媒部３０である。また、最も暗い部分は細孔である。その他の部分は、多孔質構造の壁部分である。図５に示されるように、多孔質構造の壁面上に酸素吸蔵部が配置され、該酸素吸蔵部の上に触媒部が形成されていた。また、触媒部の表面は、排ガスが流れる空間に露出していた。
【００８０】
（５０％浄化温度）
得られたフィルタ触媒Ｅ１〜Ｅ２及びＣ１〜Ｃ２について、浄化性能（５０％浄化温度）を評価した。
【００８１】
１００℃〜６００℃（昇温速度２０℃／分）の昇温時におけるＨＣガス、ＣＯガス又はＮＯｘガスの浄化率を連続的に測定し、それぞれのガスにおける５０％浄化温度を測定した。ここで５０％浄化温度とは、各ガスの浄化率が５０％に達したときの触媒入口のガス温度である。結果を図６に示す。図６は、実施例及び比較例で得られたフィルタ触媒Ｅ１〜Ｅ２及びＣ１〜Ｃ２の５０％浄化温度を示すグラフである。
【００８２】
図６に示されるように、実施例のフィルタ触媒Ｅ１及びＥ２は、比較例のフィルタ触媒Ｃ１及びＣ２よりも浄化性能が優れていることが確認された。
【００８３】
（酸素吸蔵量）
得られたフィルタ触媒Ｅ１〜Ｅ２及びＣ１〜Ｃ２について、酸素吸蔵能（酸素吸蔵量）を評価した。
【００８４】
得られたフィルタ触媒から、円柱状のサンプル（直径３０φ、長さ８０ｍｍ）を切り出した。このサンプルに、Ｏ２を１％含むＮ２ガスと、ＣＯを２％含むＮ２ガスとを２分間隔で交互に切り替えながら流量２０Ｌ／分、温度６００℃で流し、モデルガス中の酸素濃度を測定した。これにより、酸素吸蔵量を測定した。これを５回繰り返し、２〜４回目の酸素吸蔵量の平均値を計測値として採用した。図７に示す。
【００８５】
図７に示されるように、実施例のフィルタ触媒Ｅ１及びＥ２は、それぞれ対応する比較例のフィルタ触媒Ｃ１及びＣ２とほぼ同じ酸素吸蔵量を有していた。これにより、酸素吸蔵材を触媒部の下側に配置しても、特に酸素吸蔵能は低下しないことが確認された。
【００８６】
当業者であれば本開示を最大限に利用するために上記の説明を用いることができる。本明細書に開示した特許請求の範囲及び実施形態は、単に説明的及び例示的なものであり、いかなる意味でも本開示の範囲を限定しないと解釈すべきである。本開示の助けを借りて、本開示の基本原理から逸脱することなく上記の実施形態の詳細に変更を加えることができる。換言すれば、上記の明細書に具体的に開示した実施形態の種々の改変及び改善は、本開示の範囲内である。
【符号の説明】
【００８７】
１      排ガス浄化装置
２      内燃機関（エンジン）
３      エキゾーストマニホールド
４      排気管
５      触媒部材
６      フィルタ触媒
７      
１０    基材
１２    入側セル
１２ａ  
１４    出側セル
１４ａ  
１６    隔壁
１６ａ  隔壁の表面（入側セル１２に面する壁面）
１６ｂ  隔壁の裏面（出側セル１４に面する壁面）
１７    連通孔
１８    非連通孔
２０    酸素吸蔵部
３０    触媒部
１００  フィルタ触媒
【図１】
2020168613.tif 000003
【図２】
2020168613.tif 000004
【図３】
2020168613.tif 000005
【図４】
2020168613.tif 000006
【図５】
2020168613.tif 000007
【図６】
2020168613.tif 000008
【図７】
2020168613.tif 000009